(57)【要約】【課題】高温下での絶縁性が高い絶縁物被覆軟磁性粉末、ならびに、高温下での信頼性が高い圧粉磁心、磁性素子および電子機器を提供すること。【解決手段】軟磁性材料を含むコア部と、前記コア部の表面に設けられ、Ｂｉ２Ｏ３を主成分とするガラス材料を含む絶縁層と、を有し、前記絶縁層におけるアルカリ金属の含有率が５モル％以下であることを特徴とする絶縁物被覆軟磁性粉末。また、前記ガラス材料は、ＺｎＯおよびＢ２Ｏ３の少なくとも一方をさらに含むことが好ましい。また、前記ガラス材料は、Ｂｉ２Ｏ３の含有率が４０モル％以上８０モル％以下であることが好ましい。【選択図】図１
2019065337.tif 000002
【特許請求の範囲】
【請求項１】
軟磁性材料を含むコア部と、
前記コア部の表面に設けられ、Ｂｉ２Ｏ３を主成分とするガラス材料を含む絶縁層と、
を有し、
前記絶縁層におけるアルカリ金属の含有率が５モル％以下であることを特徴とする絶縁物被覆軟磁性粉末。
【請求項２】
前記ガラス材料は、ＺｎＯおよびＢ２Ｏ３の少なくとも一方をさらに含む請求項１に記載の絶縁物被覆軟磁性粉末。
【請求項３】
前記ガラス材料は、Ｂｉ２Ｏ３の含有率が４０モル％以上８０モル％以下である請求項１または２に記載の絶縁物被覆軟磁性粉末。
【請求項４】
平均粒径が１μｍ以上５０μｍ以下である請求項１ないし３のいずれか１項に記載の絶縁物被覆軟磁性粉末。
【請求項５】
請求項１ないし４のいずれか１項に記載の絶縁物被覆軟磁性粉末を含むことを特徴とする圧粉磁心。
【請求項６】
請求項５に記載の圧粉磁心を備えることを特徴とする磁性素子。
【請求項７】
請求項６に記載の磁性素子を備えることを特徴とする電子機器。
【請求項８】
請求項６に記載の磁性素子を備えることを特徴とする移動体。
【発明の詳細な説明】
【技術分野】
【０００１】
本発明は、絶縁物被覆軟磁性粉末、圧粉磁心、磁性素子、電子機器および移動体に関するものである。
【背景技術】
【０００２】
近年、ノート型パソコンのようなモバイル機器の小型化・軽量化が進んでいるが、小型化と高性能化との両立を図るためには、スイッチング電源の高周波数化が必要となる。現在、スイッチング電源の駆動周波数は数１００ｋＨｚ以上にまで高周波数化が進んでいるが、それに伴って、モバイル機器に内蔵されたチョークコイルやインダクター等の磁性素子についても高周波数化への対応が必要となる。
【０００３】
しかしながら、これらの磁性素子の駆動周波数が高周波数化した場合、各磁性素子が備える磁心において、渦電流によるジュール損失（渦電流損失）が著しく増大するという問題が発生する。
【０００４】
かかる問題を解決するため、例えば特許文献１には、軟磁性粉末の粒子間をガラスで絶縁した金属磁性材料を用いて形成され積層型インダクターが開示されている。特許文献１に記載の積層型インダクターでは、Ｂｉ２Ｏ３を含有するガラスを用いることにより、８００〜９００℃という高温での熱処理が施されても、電気抵抗率を向上させることができる。これにより、絶縁性が良好な積層型インダクターが得られる。
【先行技術文献】
【特許文献】
【０００５】
【特許文献１】特開２００８−２２６９６０号公報
【発明の概要】
【発明が解決しようとする課題】
【０００６】
ところが、近年、インダクターの使用環境はますます厳しくなっており、例えば自動車のエンジンルーム内での使用も想定されている。しかしながら、エンジンルーム内は、高温が長時間続く環境である。このため、特許文献１に記載のインダクターでは、絶縁性が徐々に低下するという課題がある。その結果、インダクターの渦電流損失が増加するとともに、端子間の短絡が発生しやすくなる。
【０００７】
本発明の目的は、高温下での絶縁性が高い絶縁物被覆軟磁性粉末、ならびに、高温下での信頼性が高い圧粉磁心、磁性素子、電子機器および移動体を提供することにある。
【課題を解決するための手段】
【０００８】
上記目的は、下記の本発明により達成される。
本発明の絶縁物被覆軟磁性粉末は、軟磁性材料を含むコア部と、
前記コア部の表面に設けられ、Ｂｉ２Ｏ３を主成分とするガラス材料を含む絶縁層と、
を有し、
前記絶縁層におけるアルカリ金属の含有率が５モル％以下であることを特徴とする。
これにより、高温下での絶縁性が高い絶縁物被覆軟磁性粉末が得られる。
【０００９】
本発明の絶縁物被覆軟磁性粉末では、前記ガラス材料は、ＺｎＯおよびＢ２Ｏ３の少なくとも一方をさらに含むことが好ましい。
【００１０】
ＺｎＯを含むことにより、ガラス材料の電気抵抗をより高めるとともに、ガラス材料の機械的強度を高めることができる。また、Ｂ２Ｏ３を含むことにより、ガラス材料のガラス化を容易にすることができる。すなわち、ガラス材料の結晶化を抑制し、それに伴う不具合、例えば絶縁層の凹凸の発生や電気抵抗の低下といった不具合の発生を抑制することができる。
【００１１】
本発明の絶縁物被覆軟磁性粉末では、前記ガラス材料は、Ｂｉ２Ｏ３の含有率が４０モル％以上８０モル％以下であることが好ましい。
【００１２】
これにより、高温下における絶縁性を十分に高めつつ、副成分を添加することによる効果も併せて享受することができる。すなわち、主成分による効果と副成分による効果とを両立させることができる。
【００１３】
本発明の絶縁物被覆軟磁性粉末では、平均粒径が１μｍ以上５０μｍ以下であることが好ましい。
【００１４】
これにより、渦電流が流れる経路を短くすることができるので、粒子内において発生する渦電流損失を十分に抑制可能な絶縁物被覆軟磁性粒子が得られる。また、平均粒径が適度に小さいので、圧粉したときの充填性を高めることができる。その結果、圧粉磁心の充填密度を高め、圧粉磁心の飽和磁束密度や透磁率を高めることができる。
【００１５】
本発明の圧粉磁心は、本発明の絶縁物被覆軟磁性粉末を含むことを特徴とする。
これにより、高温下での信頼性が高い圧粉磁心が得られる。
【００１６】
本発明の磁性素子は、本発明の圧粉磁心を備えることを特徴とする。
これにより、高温下での信頼性が高い磁性素子が得られる。
【００１７】
本発明の電子機器は、本発明の磁性素子を備えることを特徴とする。
これにより、信頼性が高い電子機器が得られる。
【００１８】
本発明の移動体は、本発明の磁性素子を備えることを特徴とする。
これにより、信頼性が高い移動体が得られる。
【図面の簡単な説明】
【００１９】
【図１】本発明の絶縁物被覆軟磁性粉末の実施形態の一粒子を示す縦断面図である。
【図２】粉末被覆装置の構成を示す縦断面図である。
【図３】粉末被覆装置の構成を示す縦断面図である。
【図４】第１実施形態に係る磁性素子を適用したチョークコイルを示す模式図（平面図）である。
【図５】第２実施形態に係る磁性素子を適用したチョークコイルを示す模式図（透過斜視図）である。
【図６】実施形態に係る磁性素子を備える電子機器を適用したモバイル型（またはノート型）のパーソナルコンピューターの構成を示す斜視図である。
【図７】実施形態に係る磁性素子を備える電子機器を適用したスマートフォンの構成を示す平面図である。
【図８】実施形態に係る磁性素子を備える電子機器を適用したディジタルスチルカメラの構成を示す斜視図である。
【図９】実施形態に係る磁性素子を備える移動体を適用した自動車を示す斜視図である。
【発明を実施するための形態】
【００２０】
以下、本発明の絶縁物被覆軟磁性粉末、圧粉磁心、磁性素子、電子機器および移動について、添付図面に示す好適実施形態に基づいて詳細に説明する。
【００２１】
［絶縁物被覆軟磁性粉末］
まず、本実施形態に係る絶縁物被覆軟磁性粉末について説明する。
【００２２】
図１は、本発明の絶縁物被覆軟磁性粉末の実施形態の一粒子を示す縦断面図である。なお、以下の説明では、絶縁物被覆軟磁性粉末の一粒子を「絶縁物被覆軟磁性粒子」ともいう。
【００２３】
図１に示す絶縁物被覆軟磁性粒子１は、軟磁性材料で構成された粒子状のコア部２と、コア部２の表面を覆う絶縁層３とを有するものである。そして、本実施形態に係る絶縁物被覆軟磁性粉末は、絶縁層３がＢｉ２Ｏ３を主成分とするガラス材料を含み、絶縁層３におけるアルカリ金属の含有率が５モル％以下というものである。
【００２４】
このような絶縁物被覆軟磁性粒子１では、表面が絶縁層３で覆われていることにより、粒子間の絶縁性が確保されている。このため、このような絶縁物被覆軟磁性粒子１を所定の形状に成形することにより、渦電流損失が小さい磁性素子を実現可能な圧粉磁心を製造することができる。
【００２５】
特に絶縁層３がＢｉ２Ｏ３を主成分とするガラス材料を含むとともに、絶縁層３におけるアルカリ金属の含有率が５モル％以下であることにより、高温下に長期間置かれたときでも絶縁性の低下を抑制することができ、高温下でも高い絶縁性を有する。このため、このような絶縁物被覆軟磁性粒子１によれば、高温下での信頼性が高い圧粉磁心および磁性素子を実現することができる。
【００２６】
以下、図１に示す絶縁物被覆軟磁性粒子１を製造する方法の一例について詳述する。
かかる一例の製造方法は、コア部２に対して、それより粒径の小さい絶縁性材料の粒子（以下、省略して「絶縁粒子」という。）を機械的に固着させる方法である。固着した絶縁粒子が絶縁層３を形成し、絶縁物被覆軟磁性粒子１が得られる。
図２および図３は、それぞれ粉末被覆装置の構成を示す縦断面図である。
【００２７】
［１］まず、コア部２および絶縁粒子３０（図２参照）を用意する。
コア部２は、軟磁性材料を含む粒子である。好ましくは軟磁性材料が主材料になっており、不純物が含まれていてもよい。
【００２８】
かかる軟磁性材料としては、例えば、純鉄、ケイ素鋼（Ｆｅ−Ｓｉ系合金）、パーマロイ（Ｆｅ−Ｎｉ系合金）、パーメンジュール（Ｆｅ−Ｃｏ系合金）、センダストのようなＦｅ−Ｓｉ−Ａｌ系合金、Ｆｅ−Ｃｒ−Ｓｉ系合金等の各種Ｆｅ系合金の他、各種Ｎｉ系合金、各種Ｃｏ系合金、各種アモルファス合金等が挙げられる。このうち、透磁率、磁束密度等の磁気特性や、コスト等の生産性の観点から、各種Ｆｅ系合金が好ましく用いられる。
【００２９】
このようなコア部２は、いかなる方法で製造されたものでもよいが、例えば、アトマイズ法（例えば、水アトマイズ法、ガスアトマイズ法、高速回転水流アトマイズ法等）、還元法、カルボニル法、粉砕法等の各種粉末化法により製造されたものとされる。
【００３０】
このうち、コア部２には、アトマイズ法により製造されたものが好ましく用いられる。アトマイズ法によれば、極めて微小な粉末を効率よく製造することができる。また、得られる粉末の各粒子の形状が真球に近くなるため、コア部２の転動容易性が向上し、後述するように絶縁層３を均一に形成しやすくなるといった効果が生じる。
【００３１】
一方、絶縁粒子３０は、絶縁性材料を含む粒子である。
本実施形態では、この絶縁性材料としてＢｉ２Ｏ３を主成分とするガラス材料を用いている。主成分とは、ガラス材料を占める成分（例えばガラス形成酸化物）のうち、含有率（モル％）が最も高い成分のことをいう。したがって、本実施形態に係るガラス材料では、Ｂｉ２Ｏ３の含有率が最も高い。
【００３２】
ガラス材料におけるＢｉ２Ｏ３の含有率は、好ましくは４０モル％以上８０モル％以下とされ、より好ましくは４５モル％以上７５モル％以下とされ、さらに好ましくは５０モル％以上７０モル％以下とされる。含有率をこのような範囲内に設定することにより、高温下における絶縁性を十分に高めつつ、後述する副成分を添加することによる効果も併せて享受することができる。すなわち、主成分による効果と副成分による効果とを両立させることができる。
【００３３】
また、このようなガラス材料は、主成分よりも含有率が小さい副成分を含んでいてもよい。副成分としては、例えば、Ｂ２Ｏ３、ＳｉＯ２、Ａｌ２Ｏ３、ＺｎＯ、ＳｎＯ、Ｐ２Ｏ５、ＰｂＯ、Ｌｉ２Ｏ、Ｎａ２Ｏ、Ｋ２Ｏ、ＭｇＯ、ＣａＯ、ＳｒＯ、ＢａＯ、Ｇｄ２Ｏ３、Ｙ２Ｏ３、Ｌａ２Ｏ３、Ｙｂ２Ｏ３等が挙げられる。
なお、副成分は、主成分に次いで含有率（モル％）が高い成分のことをいう。
【００３４】
このうち、ガラス材料は、ＺｎＯおよびＢ２Ｏ３の少なくとも一方をさらに含むことが好ましい。すなわち、副成分は、ＺｎＯおよびＢ２Ｏ３の少なくとも一方であるのが好ましい。
【００３５】
ＺｎＯを含むことにより、ガラス材料の電気抵抗をより高めるとともに、ガラス材料の機械的強度を高めることができる。その結果、前述した絶縁物被覆軟磁性粒子１の高温下での絶縁性をより高めつつ、粒子同士の接触に伴う絶縁層３の欠損等の抑制も図ることができる。そして、高温下での信頼性がより高い圧粉磁心等を実現可能な絶縁物被覆軟磁性粒子１が得られる。
【００３６】
また、Ｂ２Ｏ３を含むことにより、ガラス材料のガラス化を容易にすることができる。すなわち、ガラス材料の結晶化を抑制し、それに伴う不具合、例えば絶縁層３の凹凸の発生や電気抵抗の低下といった不具合の発生を抑制することができる。その結果、高温下での絶縁性が特に高く、かつ、粒子同士が衝突しても絶縁層３に悪影響を与えにくい絶縁物被覆軟磁性粒子１が得られる。そして、高温下での信頼性がより高い圧粉磁心等を実現可能な絶縁物被覆軟磁性粒子１が得られる。
【００３７】
なお、ＺｎＯおよびＢ２Ｏ３は、上述したそれぞれの効果を互いに阻害しにくい。このため、ガラス材料がＺｎＯとＢ２Ｏ３の双方を含むことにより、上述したそれぞれの効果を有する良好なガラス材料が得られる。
【００３８】
ガラス材料におけるＺｎＯの含有率は、Ｂｉ２Ｏ３の含有率に応じて適宜設定されるのが好ましい。具体的には、ＺｎＯの含有率は、Ｂｉ２Ｏ３の含有率の１０モル％以上９０モル％以下であるのが好ましく、１５モル％以上７０モル％以下であるのがより好ましく、２５モル％以上５０モル％以下であるのがさらに好ましい。このような範囲に設定されることにより、前述したＢｉ２Ｏ３による効果を損なうことなく、ＺｎＯによる効果を十分に享受することができる。
【００３９】
すなわち、ＺｎＯの含有率が前記下限値を下回ると、主成分の含有率や、他の副成分の組成、含有率等によっては、ＺｎＯによる効果がほとんど発現しないおそれがある。一方、ＺｎＯの含有率が前記上限値を上回ると、Ｂｉ２Ｏ３による効果が阻害されるおそれがある。
【００４０】
また、ガラス材料におけるＢ２Ｏ３の含有率も、Ｂｉ２Ｏ３の含有率に応じて適宜設定されるのが好ましい。具体的には、Ｂ２Ｏ３の含有率は、Ｂｉ２Ｏ３の含有率の１０モル％以上９０モル％以下であるのが好ましく、１５モル％以上７０モル％以下であるのがより好ましく、２５モル％以上５０モル％以下であるのがさらに好ましい。このような範囲に設定されることにより、前述したＢｉ２Ｏ３による効果を損なうことなく、Ｂ２Ｏ３による効果を十分に享受することができる。
【００４１】
すなわち、Ｂ２Ｏ３の含有率が前記下限値を下回ると、主成分の含有率や、他の副成分の組成、含有率等によっては、Ｂ２Ｏ３による効果がほとんど発現しないおそれがある。一方、Ｂ２Ｏ３の含有率が前記上限値を上回ると、Ｂｉ２Ｏ３による効果が阻害されるおそれがある。
【００４２】
また、ガラス材料がＺｎＯとＢ２Ｏ３の双方を含む場合、ＺｎＯの含有率（モル％）に対するＢ２Ｏ３の含有率（モル％）の割合が０．５以上１．３未満であるのが好ましく、０．７以上１．１以下であるのがより好ましく、０．８以上１．０５以下であるのがさらに好ましい。このような割合に設定されることで、ＺｎＯによる効果とＢ２Ｏ３による効果とのバランスを図ることができる。その結果、高温下での絶縁性が特に高く、かつ、絶縁層３の機械的強度も十分に高い絶縁物被覆軟磁性粒子１が得られる。
【００４３】
なお、本実施形態に係るガラス材料は、副成分よりも少ない含有率でＳｉＯ２およびＡｌ２Ｏ３の少なくとも一方を含んでいてもよい（第３成分）。これにより、ガラス化、絶縁性および絶縁層３の機械的強度のバランスを図り、特性の安定した絶縁物被覆軟磁性粒子１が得られる。
【００４４】
なお、上述した「副成分よりも少ない含有率」とは、ＳｉＯ２の含有率（モル％）およびＡｌ２Ｏ３の含有率（モル％）が、それぞれ、ＺｎＯの含有率（モル％）とＢ２Ｏ３の含有率（モル％）のうちの小さい方よりもさらに小さいことをいう。
【００４５】
ＳｉＯ２の含有率は、特に限定されないが、０．０５モル％以上１０モル％以下であるのが好ましく、０．１モル％以上８モル％以下であるのがより好ましい。
【００４６】
また、Ａｌ２Ｏ３の含有率は、特に限定されないが、０．０５モル％以上５モル％以下であるのが好ましく、０．１モル％以上３モル％以下であるのがより好ましい。
【００４７】
これらの含有率を前記範囲内に設定することにより、前述したガラス化、絶縁性および絶縁層３の機械的強度のバランスをより最適化することができる。
【００４８】
なお、本実施形態に係るガラス材料は、主成分、副成分および第３成分以外の成分を含んでいてもよく、その成分としては、例えば、副成分として前述した成分から適宜選択して用いられる。
【００４９】
一方、Ｐ２Ｏ５の含有率は、０．５モル％未満であるのが好ましく、０．１モル％以下であるのがより好ましい。これにより、ガラス材料の吸湿性を抑制することができる。このため、吸湿に伴う絶縁性の低下を避けることができ、より絶縁性が良好な絶縁物被覆軟磁性粒子１が得られる。
【００５０】
なお、上述した各成分の含有率は、例えば、誘導結合高周波プラズマ発光分光法（ＩＣＰ）により測定される。
【００５１】
また、ガラス材料の軟化点は、６５０℃以下であるのが好ましく、２５０℃以上６００℃以下であるのがより好ましく、３００℃以上５００℃以下であるのがさらに好ましい。ガラス材料の軟化点が前記範囲内であることにより、高温下でも絶縁層３の変性が抑制される。これにより、高温下でも絶縁性が良好な絶縁物被覆軟磁性粒子１が得られる。
【００５２】
なお、ガラス材料の軟化点は、ＪＩＳ  Ｒ  ３１０３−１に規定された軟化点の測定方法により測定される。
【００５３】
また、絶縁粒子３０には、ガラス材料の他に、ガラス材料の特性を損なわない程度のセラミックス材料、シリコン材料等の非導電性無機材料が添加されていてもよい。その場合の添加量は、例えば１０質量％以下程度とされる。
【００５４】
また、絶縁粒子３０の平均粒径は、特に限定されないが、０．３μｍ以上２０μｍ以下であるのが好ましく、０．５μｍ以上１５μｍ以下であるのがより好ましく、０．８μｍ以上１０μｍ以下であるのがさらに好ましい。絶縁粒子３０の平均粒径を前記範囲内に設定することにより、後述する工程においてコア部２に対して絶縁粒子３０を機械的に固着させる際に、絶縁粒子３０に対して効果的に圧力を加えることができる。その結果、コア部２に対して良好に密着した絶縁層３が形成されやすくなる。
【００５５】
なお、絶縁粒子３０の平均粒径は、レーザー回折方式の粒度分布測定装置により、体積基準の累積分布において小径側から累積５０％になるときの粒径である。
【００５６】
［２］次に、コア部２に対して、絶縁粒子３０を機械的に固着させる。これにより、コア部２の表面に絶縁層３が形成され、絶縁物被覆軟磁性粒子１が得られる。
【００５７】
この機械的な固着は、コア部２の表面に絶縁粒子３０を高い圧力で押圧することで生じる。具体的には、絶縁物被覆軟磁性粒子１は、図２および図３に示すような粉末被覆装置１０１を用いて上述した機械的な固着を生じさせることで製造される。
【００５８】
コア部２および絶縁粒子３０に対して機械的な圧縮と摩擦作用とを生じさせる装置として、ハンマーミル、ディスクミル、ローラーミル、ボールミル、遊星ミル、ジェットミル等の各種粉砕機や、オングミル（登録商標）、高速楕円型混合機、ミックスマラー（登録商標）、ヤコブソンミル、メカノフュージョン（登録商標）、ハイブリダイゼーション（登録商標）等の各種摩擦混合機等が挙げられるが、ここでは、一例として、容器１１０と、その内側で容器の内壁に沿って回転するチップ１４０とを有する図２および図３に示す粉末被覆装置１０１（摩擦混合機）について説明する。このような粉末被覆装置１０１は、コア部２に対する絶縁粒子３０の機械的な固着を効率よく生じさせることができる。
【００５９】
粉末被覆装置１０１は、円筒状をなす容器１１０と、その内部に、径方向に沿って設けられた棒状のアーム１２０とを有している。
【００６０】
容器１１０は、ステンレス鋼等の金属材料で構成され、その内部に投入されたコア部２および絶縁粒子３０の混合物に対して、機械的な圧縮と摩擦作用とを与える。
【００６１】
また、アーム１２０の長手方向の中心には回転軸１３０が挿通されており、アーム１２０は、この回転軸１３０を回転中心として回転自在に設けられている。なお、回転軸１３０は、容器１１０の中心軸と一致するように設けられている。
【００６２】
また、アーム１２０の一方の端部には、チップ１４０が設けられている。このチップ１４０は、凸状の湾曲面とこれに対向する平面とを有する蒲鉾状をなしており、湾曲面が容器１１０の内壁に臨み、かつこの湾曲面と容器１１０との離間距離が所定の長さになるよう設定されている。これにより、チップ１４０は、アーム１２０の回転に伴って容器１１０の内壁と一定の距離を維持しつつ、内壁に沿って回転することができる。
【００６３】
また、アーム１２０の他方の端部には、スクレーパー１５０が設けられている。このスクレーパー１５０は、板状の部材であり、チップ１４０と同様、スクレーパー１５０と容器１１０との離間距離が所定の長さになるよう設定される。これにより、スクレーパー１５０は、アーム１２０の回転に伴って容器１１０の内壁付近を掻き取ることができるようになっている。
【００６４】
なお、回転軸１３０は、容器１１０の外部に設けられた図示しない回転駆動装置に接続されており、これによりアーム１２０を回転させることができる。
【００６５】
また、容器１１０は、粉末被覆装置１０１の駆動中、封止状態を維持することができ、内部を減圧（真空）状態または各種ガスで置換した状態を維持することができる。なお、好ましくは、容器１１０中は窒素、アルゴン等の不活性ガスで置換される。
【００６６】
次に、粉末被覆装置１０１を用いて絶縁物被覆軟磁性粒子１を製造する方法について説明する。
【００６７】
まず、コア部２と絶縁粒子３０とを容器１１０内に投入する。次いで、容器１１０を封止し、アーム１２０を回転させる。
【００６８】
ここで、図２は、チップ１４０が上方に位置し、スクレーパー１５０が下方に位置するときの粉末被覆装置１０１の状態を示しており、一方、図３は、チップ１４０が下方に位置し、スクレーパー１５０が上方に位置するときの粉末被覆装置１０１の状態を示している。
【００６９】
コア部２および絶縁粒子３０は、スクレーパー１５０により図２に示すように掻き取られる。これにより、コア部２および絶縁粒子３０は、アーム１２０の回転とともに上方に持ち上げられ、その後落下することで撹拌される。
【００７０】
一方、図３に示すように、チップ１４０が降下すると、チップ１４０と容器１１０との隙間に、コア部２および絶縁粒子３０が侵入し、これらはアーム１２０の回転とともにチップ１４０から圧縮作用と摩擦作用とを受ける。
【００７１】
これらの撹拌と圧縮摩擦作用とが高速で繰り返されることにより、コア部２の表面に絶縁粒子３０が固着する。この固着は、種々のメカニズムで生じると考えられるが、その１つとしては、機械的な圧縮による粒子表面同士の融合が挙げられる。そして、粒径の小さい絶縁粒子３０は、複数個が集まってコア部２の表面を覆うように固着し、最終的には固着した絶縁粒子３０同士が連結されてコア部２の表面を被覆する絶縁層３を形成する。このようにして絶縁物被覆軟磁性粒子１が製造される。なお、形成された絶縁層３では、絶縁粒子３０の粒子としての原型はほぼ維持した状態になることが多い。このため、絶縁層３は、部分的に薄くなったりすることなく、均一な厚さになり易い。
【００７２】
アーム１２０の回転数は、容器１１０内に投入される粉末の量に応じて若干異なるものの、１分間に３００〜１２００回程度とするのが好ましい。
【００７３】
また、チップ１４０が粉末を圧縮する際の押圧力は、チップ１４０の大きさによって異なるが、一例として３０〜５００Ｎ程度であるのが好ましい。
【００７４】
このようにして形成された絶縁層３は、コア部２の表面に絶縁粒子３０を機械的に固着させたものであるため、コア部２の表面の状態によらず、密着性が極めて高い。このため、絶縁層３の剥離を長期にわたって防止することができ、絶縁物被覆軟磁性粒子１の高温下における絶縁性を長期にわたって維持させることができる。
【００７５】
また、上述したような絶縁層３の成膜は、水溶液を用いた塗布法と異なり、乾燥下で行うことができ、しかも不活性ガス雰囲気中で行うこともできる。このため、成膜プロセス中にコア部２と絶縁層３との間に水分等が介在するおそれがなくなり、絶縁物被覆軟磁性粒子１の長期耐久性をさらに高めることができる。
【００７６】
さらには、コア部２の表面に異物や不働態被膜等が付着していて、絶縁層３の成膜が阻害される場合でも、圧縮摩擦作用により異物等を除去したり、不働態被膜を破壊したりすることができる。これにより、絶縁層３をより確実に成膜することができる。
【００７７】
また、絶縁粒子３０を構成するガラス材料として、軟化点が前述した範囲内にあるものを用いることにより、上記の圧縮摩擦作用に伴って、絶縁粒子３０の表面を軟化させ、絶縁粒子３０をコア部２の表面に隙間なく固着させることができる。これにより、絶縁層３とコア部２との間に隙間が生じにくく、長期耐久性および絶縁性に優れた絶縁物被覆軟磁性粒子１が得られる。
【００７８】
このようにして形成された絶縁層３は、その平均膜厚が、コア部２の平均粒径の０．１〜２０％程度であるのが好ましく、０．３〜１０％程度であるのがより好ましい。絶縁層３の平均膜厚が前記範囲内であれば、絶縁物被覆軟磁性粒子１（絶縁物被覆軟磁性粉末）は、十分な絶縁性を有するとともに、この絶縁物被覆軟磁性粒子１の集合物を加圧・成形して圧粉磁心を製造した場合には、圧粉磁心の密度の著しい低下が防止され、結果的に、圧粉磁心の透磁率および磁束密度が著しく低下するのを防止することができる。すなわち、渦電流損失が小さく、かつ、透磁率および磁束密度に優れた圧粉磁心を製造可能な絶縁物被覆軟磁性粒子１が得られる。
【００７９】
なお、絶縁層３の平均厚さは、絶縁物被覆軟磁性粒子１の製造時に使用した絶縁粒子３０の量とコア部２の量から計算により求めることができる。
【００８０】
また、このようにして得られた絶縁物被覆軟磁性粒子１は、絶縁層３におけるアルカリ金属の含有率が５モル％以下である。
【００８１】
このような絶縁物被覆軟磁性粒子１は、高温下に長期間置かれたときでも、絶縁層３における絶縁性の低下を抑制することができる。このため、このような絶縁物被覆軟磁性粒子１によれば、高温下での信頼性が高い圧粉磁心および磁性素子を実現することができる。
【００８２】
なお、絶縁層３におけるアルカリ金属の含有率は、１モル％以下であるのが好ましく、０．５モル％以下であるのがより好ましい。
【００８３】
一方、アルカリ金属の含有率の下限値は、特に設定される必要はないが、絶縁物被覆軟磁性粒子１の個体差の抑制等の観点からすれば、０．００１モル％以上とされる。
【００８４】
なお、絶縁層３におけるアルカリ金属の含有率は、絶縁粒子３０としてアルカリ金属の含有率が低いものを使用したり、コア部２や粉末被覆装置１０１の容器１１０等を十分に洗浄したりすることによって低下させることができる。
【００８５】
また、絶縁層３におけるアルカリ金属の含有率は、例えば、誘導結合高周波プラズマ発光分光法（ＩＣＰ）により測定される。その際、必要に応じて、絶縁物被覆軟磁性粒子１から絶縁層３を削り取る等の前処理（絶縁層３の分離処理）を施すようにしてもよい。
【００８６】
なお、アルカリ金属としては、Ｌｉ、Ｎａ、Ｋ、Ｒｂ、ＣｓおよびＦｒが挙げられる。そして、アルカリ金属の含有率とは、これら６元素の含有率（モル比）の合計である。
【００８７】
なお、このようにして得られた絶縁物被覆軟磁性粒子１に対し、必要に応じて、分級を行ってもよい。分級の方法としては、例えば、ふるい分け分級、慣性分級、遠心分級のような乾式分級、沈降分級のような湿式分級等が挙げられる。
【００８８】
また、粉末被覆装置１０１に投入する前に、コア部２および絶縁粒子３０を撹拌機または混合機等により、撹拌（混合）するようにしてもよい。
【００８９】
また、絶縁物被覆軟磁性粒子１の集合物である粉末は、圧粉された状態、すなわち圧粉体としたときの体積抵抗率が１［ｋΩ・ｃｍ］以上５００［ｋΩ・ｃｍ］以下であるのが好ましく、５［ｋΩ・ｃｍ］以上３００［ｋΩ・ｃｍ］以下であるのがより好ましく、１０［ｋΩ・ｃｍ］以上２００［ｋΩ・ｃｍ］以下であるのがさらに好ましい。このような体積抵抗率は、追加の絶縁材料を用いることなく実現されたものであるため、絶縁物被覆軟磁性粒子１同士の間の絶縁性そのものに基づくものである。したがって、このような体積抵抗率を実現する絶縁物被覆軟磁性粒子１を用いれば、絶縁物被覆軟磁性粒子１同士の間が十分に絶縁されるので、追加の絶縁材料の使用量を削減することができ、その分、圧粉磁心等における軟磁性粉末の比率を最大化することができる。その結果、高い磁気特性と低損失とを高度に両立させた圧粉磁心を実現することができる。
【００９０】
なお、上記の体積抵抗率は、以下のようにして測定された値である。
まず、測定対象の絶縁物被覆軟磁性粉末０．８ｇをアルミナ製の円筒に充填する。そして、円筒の上下に真ちゅう製の電極を配置する。
【００９１】
次いで、デジタルフォースゲージを用いて上下の電極間を１０ＭＰａの圧力で加圧しつつ、デジタルマルチメーターを用いて上下の電極間の電気抵抗を測定する。
【００９２】
そして、下記の計算式に、測定された電気抵抗、加圧時の電極間距離、および、円筒の内部の横断面積を代入することにより、体積抵抗率を算出する。
【００９３】
体積抵抗率［ｋΩ・ｃｍ］＝電気抵抗［ｋΩ］×筒の内部の横断面積［ｃｍ２］／電極間距離［ｃｍ］
なお、円筒の内部の横断面積は、円筒の内径を２ｒ［ｃｍ］としたとき、πｒ２［ｃｍ２］で求めることができる。
【００９４】
絶縁物被覆軟磁性粒子１の平均粒径は、１μｍ以上５０μｍ以下であるのが好ましく、３μｍ以上３０μｍ以下であるのがより好ましい。このような平均粒径の絶縁物被覆軟磁性粒子１を用いることにより、渦電流が流れる経路を短くすることができるので、粒子内において発生する渦電流損失を十分に抑制可能な絶縁物被覆軟磁性粒子１が得られる。また、平均粒径が適度に小さいので、圧粉したときの充填性を高めることができる。その結果、圧粉磁心の充填密度を高め、圧粉磁心の飽和磁束密度や透磁率を高めることができる。
【００９５】
なお、絶縁物被覆軟磁性粒子１の平均粒径は、レーザー回折方式の粒度分布測定装置により、体積基準の累積分布において小径側から累積５０％になるときの粒径である。
【００９６】
［圧粉磁心および磁性素子］
次に、本実施形態に係る圧粉磁心および本実施形態に係る磁性素子について説明する。
【００９７】
本実施形態に係る磁性素子は、チョークコイル、インダクター、ノイズフィルター、リアクトル、トランス、モーター、アクチュエーター、アンテナ、電磁波吸収体、電磁弁、発電機のように、磁心を備えた各種磁性素子に適用可能である。また、本実施形態に係る圧粉磁心は、これらの磁性素子が備える磁心に適用可能である。
【００９８】
以下、磁性素子の一例として、２種類のチョークコイルを代表に説明する。
＜第１実施形態＞
まず、第１実施形態に係る磁性素子を適用したチョークコイルについて説明する。
【００９９】
図４は、第１実施形態に係る磁性素子を適用したチョークコイルを示す模式図（平面図）である。
【０１００】
図４に示すチョークコイル１０は、リング状（トロイダル形状）の圧粉磁心１１と、この圧粉磁心１１に巻き回された導線１２と、を有する。このようなチョークコイル１０は、一般に、トロイダルコイルと称される。
【０１０１】
圧粉磁心１１は、前述した絶縁物被覆軟磁性粒子１を含む絶縁物被覆軟磁性粉末と結合材（バインダー）と有機溶媒とを混合し、得られた混合物を成形型に供給するとともに、加圧・成形して得られたものである。すなわち、圧粉磁心１１は、本実施形態に係る絶縁物被覆軟磁性粉末を含む。このような圧粉磁心１１は、透磁率が高いため、磁気特性の向上が図られたものとなる。また、絶縁物被覆軟磁性粉末の保磁力が低いため、低鉄損化が図られたものとなる。その結果、圧粉磁心１１を電子機器等に搭載したとき、電子機器等の消費電力を低減したり高性能化を図ったりすることができ、電子機器等の高温下での信頼性向上に貢献することができる。
【０１０２】
また、前述したように、磁性素子の一例であるチョークコイル１０は、圧粉磁心１１を備えている。これにより、チョークコイル１０は、高性能化および低鉄損化が図られたものとなる。その結果、チョークコイル１０を電子機器等に搭載したとき、電子機器等の消費電力を低減したり高性能化を図ったりすることができ、電子機器等の高温下での信頼性向上に貢献することができる。
【０１０３】
圧粉磁心１１の作製に用いられる結合材の構成材料としては、例えば、シリコーン系樹脂、エポキシ系樹脂、フェノール系樹脂、ポリアミド系樹脂、ポリイミド系樹脂、ポリフェニレンサルファイド系樹脂等の有機材料、リン酸マグネシウム、リン酸カルシウム、リン酸亜鉛、リン酸マンガン、リン酸カドミウムのようなリン酸塩、ケイ酸ナトリウムのようなケイ酸塩（水ガラス）等の無機材料等が挙げられるが、特に、熱硬化性ポリイミドまたはエポキシ系樹脂が好ましい。これらの樹脂材料は、加熱されることによって容易に硬化するとともに、耐熱性に優れたものである。したがって、圧粉磁心１１の製造容易性および耐熱性を高めることができる。
【０１０４】
なお、結合材は、必要に応じて用いられればよく、省略されてもよい。その場合であっても、絶縁物被覆軟磁性粉末では、粒子間の絶縁が図られているため、粒子間の導通に伴う損失の発生を抑制することができる。
【０１０５】
また、絶縁物被覆軟磁性粉末に対する結合材の割合は、作製する圧粉磁心１１の目的とする飽和磁束密度や機械的特性、許容される渦電流損失等に応じて若干異なるが、０．５質量％以上５質量％以下程度であるのが好ましく、１質量％以上３質量％以下程度であるのがより好ましい。これにより、絶縁物被覆軟磁性粉末の各粒子同士を十分に結着させつつ、飽和磁束密度や透磁率といった磁気特性に優れた圧粉磁心１１を得ることができる。
【０１０６】
また、有機溶媒としては、結合材を溶解し得るものであれば特に限定されないが、例えば、トルエン、イソプロピルアルコール、アセトン、メチルエチルケトン、クロロホルム、酢酸エチル等の各種溶媒が挙げられる。
【０１０７】
なお、前記混合物中には、必要に応じて、任意の目的で各種添加剤を添加するようにしてもよい。
【０１０８】
一方、導線１２の構成材料としては、導電性の高い材料が挙げられ、例えば、Ｃｕ、Ａｌ、Ａｇ、Ａｕ、Ｎｉ等を含む金属材料が挙げられる。
【０１０９】
なお、導線１２の表面に、絶縁性を有する表面層を備えているのが好ましい。これにより、圧粉磁心１１と導線１２との短絡を確実に防止することができる。かかる表面層の構成材料としては、例えば、各種樹脂材料等が挙げられる。
【０１１０】
次に、チョークコイル１０の製造方法について説明する。
まず、絶縁物被覆軟磁性粉末と、結合材と、各種添加剤と、有機溶媒とを混合し、混合物を得る。
【０１１１】
次いで、混合物を乾燥させて塊状の乾燥体を得た後、この乾燥体を粉砕することにより、造粒粉末を形成する。
【０１１２】
次に、この造粒粉末を、作製すべき圧粉磁心の形状に成形し、成形体を得る。
【０１１３】
この場合の成形方法としては、特に限定されないが、例えば、プレス成形、押出成形、射出成形等の方法が挙げられる。なお、この成形体の形状寸法は、以後の成形体を加熱した際の収縮分を見込んで決定される。また、プレス成形の場合の成形圧力は、１ｔ／ｃｍ２（９８ＭＰａ）以上１０ｔ／ｃｍ２（９８１ＭＰａ）以下程度とされる。
【０１１４】
次に、得られた成形体を加熱することにより、結合材を硬化させ、圧粉磁心１１を得る。このとき、加熱温度は、結合材の組成等に応じて若干異なるものの、結合材が有機材料で構成されている場合、好ましくは１００℃以上５００℃以下程度とされ、より好ましくは１２０℃以上２５０℃以下程度とされる。また、加熱時間は、加熱温度に応じて異なるものの、０．５時間以上５時間以下程度とされる。
【０１１５】
以上により、本実施形態に係る絶縁物被覆軟磁性粉末を加圧・成形してなる圧粉磁心１１、および、かかる圧粉磁心１１の外周面に沿って導線１２を巻き回してなるチョークコイル１０が得られる。
【０１１６】
なお、圧粉磁心１１の形状は、図４に示すリング状に限定されず、例えばリングの一部が欠損した形状であってもよく、棒状であってもよい。
【０１１７】
また、圧粉磁心１１には、必要に応じて、前述した実施形態に係る絶縁物被覆軟磁性粉末以外の軟磁性粉末を含んでいてもよい。
【０１１８】
＜第２実施形態＞
次に、第２実施形態に係る磁性素子を適用したチョークコイルについて説明する。
【０１１９】
図５は、第２実施形態に係る磁性素子を適用したチョークコイルを示す模式図（透過斜視図）である。
【０１２０】
以下、第２実施形態を適用したチョークコイルについて説明するが、以下の説明では、第１実施形態を適用したチョークコイルとの相違点を中心に説明し、同様の事項については、その説明を省略する。
【０１２１】
図５に示すチョークコイル２０は、コイル状に成形された導線２２を、圧粉磁心２１の内部に埋設してなるものである。すなわち、チョークコイル２０は、導線２２を圧粉磁心２１でモールドしてなる。
【０１２２】
このような形態のチョークコイル２０は、比較的小型のものが容易に得られる。そして、このような小型のチョークコイル２０を製造するにあたって、飽和磁束密度および透磁率が大きく、かつ、損失の小さい圧粉磁心２１を用いることにより、小型であるにもかかわらず、大電流に対応可能な低損失・低発熱のチョークコイル２０が得られる。
【０１２３】
また、導線２２が圧粉磁心２１の内部に埋設されているため、導線２２と圧粉磁心２１との間に隙間が生じ難い。このため、圧粉磁心２１の磁歪による振動を抑制し、この振動に伴う騒音の発生を抑制することもできる。
【０１２４】
以上のようなチョークコイル２０を製造する場合、まず、成形型のキャビティー内に導線２２を配置するとともに、キャビティー内を絶縁物被覆軟磁性粉末を含む造粒粉末で充填する。すなわち、導線２２を包含するように、造粒粉末を充填する。
【０１２５】
次に、導線２２とともに、造粒粉末を加圧して成形体を得る。
次いで、前記第１実施形態と同様に、この成形体に熱処理を施す。これにより、結合材を硬化させ、圧粉磁心２１およびチョークコイル２０が得られる。
【０１２６】
なお、圧粉磁心２１には、必要に応じて、前述した実施形態に係る絶縁物被覆軟磁性粉末以外の軟磁性粉末を含んでいてもよい。
【０１２７】
［電子機器］
次に、本実施形態に係る磁性素子を備える電子機器（本実施形態に係る電子機器）について、図６〜図８に基づき、詳細に説明する。
【０１２８】
図６は、実施形態に係る磁性素子を備える電子機器を適用したモバイル型（またはノート型）のパーソナルコンピューターの構成を示す斜視図である。この図において、パーソナルコンピューター１１００は、キーボード１１０２を備えた本体部１１０４と、表示部１００を備えた表示ユニット１１０６とにより構成され、表示ユニット１１０６は、本体部１１０４に対しヒンジ構造部を介して回動可能に支持されている。このようなパーソナルコンピューター１１００には、例えばスイッチング電源用のチョークコイルやインダクター、モーター等の磁性素子１０００が内蔵されている。
【０１２９】
図７は、実施形態に係る磁性素子を備える電子機器を適用したスマートフォンの構成を示す平面図である。この図において、スマートフォン１２００は、複数の操作ボタン１２０２、受話口１２０４および送話口１２０６を備え、操作ボタン１２０２と受話口１２０４との間には、表示部１００が配置されている。このようなスマートフォン１２００には、例えばインダクター、ノイズフィルター、モーター等の磁性素子１０００が内蔵されている。
【０１３０】
図８は、実施形態に係る磁性素子を備える電子機器を適用したディジタルスチルカメラの構成を示す斜視図である。なお、この図には、外部機器との接続についても簡易的に示されている。ディジタルスチルカメラ１３００は、被写体の光像をＣＣＤ（Charge Coupled Device）等の撮像素子により光電変換して撮像信号（画像信号）を生成する。
【０１３１】
ディジタルスチルカメラ１３００におけるケース（ボディー）１３０２の背面には、表示部１００が設けられ、ＣＣＤによる撮像信号に基づいて撮像した画像を表示する構成になっており、表示部１００は、被写体を電子画像として表示するファインダーとして機能する。また、ケース１３０２の正面側（図中裏面側）には、光学レンズ（撮像光学系）やＣＣＤなどを含む受光ユニット１３０４が設けられている。
【０１３２】
撮影者が表示部１００に表示された被写体像を確認し、シャッターボタン１３０６を押下すると、その時点におけるＣＣＤの撮像信号が、メモリー１３０８に転送・格納される。また、このディジタルスチルカメラ１３００においては、ケース１３０２の側面に、ビデオ信号出力端子１３１２と、データ通信用の入出力端子１３１４とが設けられている。そして、図示されるように、ビデオ信号出力端子１３１２にはテレビモニター１４３０が、データ通信用の入出力端子１３１４にはパーソナルコンピューター１４４０が、それぞれ必要に応じて接続される。さらに、所定の操作により、メモリー１３０８に格納された撮像信号が、テレビモニター１４３０や、パーソナルコンピューター１４４０に出力される構成になっている。このようなディジタルスチルカメラ１３００にも、例えばインダクター、ノイズフィルター等の磁性素子１０００が内蔵されている。
【０１３３】
このような電子機器は、前述した磁性素子を備えている。このため、優れた信頼性を有している。
【０１３４】
なお、本実施形態に係る電子機器は、図６のパーソナルコンピューター（モバイル型パーソナルコンピューター）、図７のスマートフォン、図８のディジタルスチルカメラの他にも、例えば、携帯電話、タブレット端末、時計、インクジェット式吐出装置（例えばインクジェットプリンター）、ラップトップ型パーソナルコンピューター、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、移動体制御機器類（例えば、自動車駆動用制御機器等）、フライトシミュレーター等に適用することができる。
【０１３５】
［移動体］
次に、本実施形態に係る磁性素子を備える移動体（本実施形態に係る移動体）について、図９に基づき説明する。
【０１３６】
図９は、実施形態に係る磁性素子を備える移動体を適用した自動車を示す斜視図である。
【０１３７】
自動車１５００には、磁性素子１０００が内蔵されている。具体的には、磁性素子１０００は、例えば、カーナビゲーションシステム、アンチロックブレーキシステム（ＡＢＳ）、エンジンコントロールユニット、ハイブリッド自動車や電気自動車の電池制御ユニット、車体姿勢制御システム、自動運転システムのような電子制御ユニット（ＥＣＵ：electronic control unit）、駆動用モーター、ジェネレーター、エアコンユニット等の各種自動車部品に内蔵される。
【０１３８】
このような移動体は、前述した磁性素子を備えている。このため、優れた信頼性を有している。
【０１３９】
なお、本実施形態に係る移動体は、図９に示す自動車の他にも、例えば、二輪車、自転車、航空機、ヘリコプター、ドローン、船舶、潜水艦、鉄道、ロケット、宇宙船等にも適用することができる。
【０１４０】
以上、本発明について、好適な実施形態に基づいて説明したが、本発明はこれに限定されるものではなく、各部の構成は、同様の機能を有する任意の構成のものに置換することができる。
また、本発明においては、上述した実施形態に任意の構成物が付加されていてもよい。
【０１４１】
また、前記実施形態では、本発明の絶縁物被覆軟磁性粉末の用途例として圧粉磁心を挙げて説明したが、用途例はこれに限定されず、例えば磁気遮蔽シート、磁気ヘッド等の磁性デバイスであってもよい。
【０１４２】
また、圧粉磁心や磁性素子の形状も、図示したものに限定されず、いかなる形状であってもよい。
【実施例】
【０１４３】
次に、本発明の具体的実施例について説明する。
１．絶縁物被覆軟磁性粉末の製造
（実施例１）
まず、水アトマイズ法により製造されたＦｅ−３．５Ｓｉ−４．５Ｃｒ系合金の金属粉末（金属粒子）を用意した。この金属粉末は、Ｃｒを４．５質量％、Ｓｉを３．５質量％の割合でそれぞれ含むＦｅ基合金粉末である。なお、この金属粉末の平均粒径は１０μｍであった。
【０１４４】
一方、ＺｎＯおよびＢ２Ｏ３を含むＢｉ２Ｏ３系ガラス材料の粉末を用意した。この粉末の平均粒径は３μｍ、ガラス材料の軟化点は３５０℃であった。
【０１４５】
次に、これら金属粉末とガラス粉末を摩擦混合機に投入し、機械的な圧縮摩擦作用を生じさせた。これにより、ガラス粉末を金属粒子の表面に固着させ、絶縁物被覆軟磁性粉末を得た。
なお、計算により求めた絶縁層の平均厚さは１０ｎｍであった。
【０１４６】
（実施例２〜８）
ガラス材料の条件を表１に示すように変更した以外は、実施例１と同様にして絶縁物被覆軟磁性粉末を得た。
【０１４７】
（比較例１、２）
ガラス材料の条件を表１に示すように変更した以外は、実施例１と同様にして絶縁物被覆軟磁性粉末を得た。
【０１４８】
（参考例）
絶縁層の形成を省略した以外は、実施例１と同様にして絶縁物被覆軟磁性粉末を得た。
【０１４９】
２．絶縁物被覆軟磁性粉末の評価
２．１  高温下における電気抵抗の測定
各実施例、各比較例および参考例の絶縁物被覆軟磁性粉末２ｇを内径８ｍｍのアルミナ製の円筒型容器に充填した。そして、容器の上下に真ちゅう製の電極を配置した。
【０１５０】
次に、容器や電極、絶縁物被覆軟磁性粉末を加熱し、１５０℃まで昇温させた。
次に、デジタルフォースゲージを用いて上下の電極間に４０ｋｇ／ｃｍ２の圧力を加えた。
【０１５１】
次に、荷重を加えたまま、上下の電極間に電圧１００Ｖを印加し、デジタルマルチメーターを用いて電極間の電気抵抗を測定した。
次に、時間経過とともに、電極間の電気抵抗を繰り返し測定した。
【０１５２】
そして、加熱開始から１時間後、２０時間後、９０時間後、および７２０時間後の電気抵抗を表１に示す。
【０１５３】
２．２  絶縁破壊電圧の測定
各実施例、各比較例および参考例の絶縁物被覆軟磁性粉末２ｇを内径８ｍｍのアルミナ製の円筒型容器に充填した。そして、容器の上下に真ちゅう製の電極を配置した。
【０１５４】
次に、デジタルフォースゲージを用いて上下の電極間に４０ｋｇ／ｃｍ２の圧力を加えた。
【０１５５】
次に、荷重を加えたまま、常温（２５℃）下において、上下の電極間に電圧５０Ｖを２秒間印加し、デジタルマルチメーターを用いて電極間の電気抵抗を測定した。
【０１５６】
次に、電圧を１００Ｖに昇圧した後、２秒間印加し、再び電極間の電気抵抗を測定した。
【０１５７】
以後、電圧を２００Ｖ、２５０Ｖ、３００Ｖ・・・のように５０Ｖずつ昇圧させながら、電極間の電気抵抗を繰り返し測定した。そして、絶縁破壊が発生するまで昇圧および測定を繰り返した。
【０１５８】
なお、電圧を１０００Ｖまで昇圧しても絶縁破壊が発生しなかった場合、その時点で測定を終了した。
【０１５９】
以上の測定を、それぞれ粉末を新しいものに変えながら３回ずつ測定し、最も小さい測定値を表１に示す。
【０１６０】
【表１】
2019065337.tif 000003
【０１６１】
表１から明らかなように、各実施例の絶縁物被覆軟磁性粉末は、各比較例および参考例の絶縁物被覆軟磁性粉末に比べて、高温下でも絶縁性が良好であることが認められた。また、絶縁破壊電圧についても良好であった。
【符号の説明】
【０１６２】
１…絶縁物被覆軟磁性粒子、２…コア部、３…絶縁層、１０…チョークコイル、１１…圧粉磁心、１２…導線、２０…チョークコイル、２１…圧粉磁心、２２…導線、３０…絶縁粒子、１００…表示部、１０１…粉末被覆装置、１１０…容器、１２０…アーム、１３０…回転軸、１４０…チップ、１５０…スクレーパー、１０００…磁性素子、１１００…パーソナルコンピューター、１１０２…キーボード、１１０４…本体部、１１０６…表示ユニット、１２００…スマートフォン、１２０２…操作ボタン、１２０４…受話口、１２０６…送話口、１３００…ディジタルスチルカメラ、１３０２…ケース、１３０４…受光ユニット、１３０６…シャッターボタン、１３０８…メモリー、１３１２…ビデオ信号出力端子、１３１４…入出力端子、１４３０…テレビモニター、１４４０…パーソナルコンピューター、１５００…自動車
【図１】
2019065337.tif 000004
【図２】
2019065337.tif 000005
【図３】
2019065337.tif 000006
【図４】
2019065337.tif 000007
【図５】
2019065337.tif 000008
【図６】
2019065337.tif 000009
【図７】
2019065337.tif 000010
【図８】
2019065337.tif 000011
【図９】
2019065337.tif 000012